(57)【要約】      （修正有）【課題】ダイシング工程におけるヒゲ状切削屑の付着が低減され、半導体デバイスレーザーマークを中心とした部分に粘着剤付着が低減された半導体デバイスダイシング用粘着テープ及びそれを用いた半導体デバイスチップの製造方法を提供する。【解決手段】基材樹脂フィルム１０上に粘着剤層２０が形成された半導体デバイスダイシング用粘着テープ１００であって、該粘着剤層２０に接する基材樹脂フィルム１０を構成する樹脂組成物は、メルトフローレートが１〜２０でかつ重量平均分子量が１５万〜６０万のエチレン−酢酸ビニル共重合体をベース樹脂成分とする半導体デバイスダイシング用粘着テープ１００。【選択図】図１
2012119395.tif 000002
【特許請求の範囲】
【請求項１】
基材樹脂フィルム上に粘着剤層が形成された半導体デバイスダイシング用粘着テープであって、該粘着剤層に接する基材樹脂フィルムを構成する樹脂組成物は、メルトフローレートが１〜２０かつ重量平均分子量が１５万〜６０万のエチレン−酢酸ビニル共重合体をベース樹脂成分とすることを特徴とする半導体デバイスダイシング用粘着テープ。
【請求項２】
前記エチレン−酢酸ビニル共重合体の酢酸ビニル含量が５〜５０％であることを特徴とする請求項１記載の半導体デバイスダイシング用粘着テープ。
【請求項３】
前記基材樹脂フィルムが少なくとも３層以上の樹脂フィルムからなり、該樹脂フィルムの最外層と粘着剤層に接する樹脂フィルムに挟まれた層の曲げ弾性率が、粘着剤層に接する基材樹脂フィルム層の曲げ弾性率より大きいことを特徴とする請求項１又は２記載の半導体デバイスダイシング用粘着テープ。
【請求項４】
前記樹脂フィルムの最外層と粘着剤層に接する樹脂フィルムに挟まれた層を構成する樹脂組成物が、ポリプロピレン、高密度ポリエチレン、低密度ポリエチレン、及びオレフィン系熱可塑性エラストマーからなる群から選ばれた少なくとも１種を含有することを特徴とする請求項３記載の半導体デバイスダイシング用粘着テープ。
【請求項５】
前記粘着剤層を構成する粘着剤が放射線硬化性であることを特徴とする請求項１〜４のいずれか１項記載の半導体デバイスダイシング用粘着テープ。
【請求項６】
基材樹脂フィルム上に粘着剤層が形成された半導体デバイスダイシング用粘着テープであって、該粘着剤層に接する基材樹脂フィルムを構成する樹脂組成物は、メルトフローレートが１〜２０でかつ重量平均分子量が１５万〜６０万のエチレン−酢酸ビニル共重合体をベース樹脂成分とする半導体デバイスダイシング用粘着テープを、半導体デバイスウエハまたは半導体デバイス一括モールド封止パッケージモールド樹脂面に貼合してダイシングを行う工程を含む方法により半導体デバイスチップを作製することを特徴とする半導体デバイスチップの製造方法。
【発明の詳細な説明】
【技術分野】
【０００１】
本発明は、半導体デバイスを小片に切断分離する半導体デバイスダイシング工程に用いられる半導体デバイスダイシング用粘着テープ及びそれを用いた半導体デバイスチップの製造方法に関する。本明細書において半導体デバイスとは、半導体デバイスウエハや半導体デバイス一括モールド封止パッケージの両者を含む。
【背景技術】
【０００２】
回路パターンの形成された半導体デバイスウエハをチップ状に分離する、いわゆるウエハダイシング加工を行うに際し、半導体デバイスウエハをダイシング用粘着テープに固定し、ピックアップする方式が提案されている。この方式では、半導体デバイスウエハは、マウント工程に移されるまでにウエハダイシング用粘着テープに貼着、固定された状態で、チップ状にウエハダイシングされる。その後、得られた半導体デバイスウエハチップは洗浄され、乾燥された後に、ピックアップされ、硬化樹脂による封止によりパッケージ化されて、半導体デバイスパッケージとされる。
【０００３】
従来、上記の工程で半導体デバイスウエハチップ作製した後に別個に封止する方法が用いられてきた。近年、一枚の基板上にボンディングされた複数の半導体デバイスウエハチップを硬化樹脂で一括封止したパッケージをパッケージダイシングして個々の半導体デバイスを得る、一括モールド封止パッケージダイシングが行われている。
【０００４】
一括封止方式における硬化樹脂からなる封止樹脂層には、製品ロット番号やメーカーのロゴマーク等の捺印加工がレーザー光で行われている。この方法は、封止樹脂層の表面にレーザー光によりわずかな溝を形成し、さらにその溝の表面に、レーザー光のエネルギーによって変性・発色した封止樹脂からなる微量の灰もしくは屑を堆積させることによりレーザーマーキングする方法である。ところが、従来のパッケージダイシング用粘着テープが、前記樹脂面に貼着され、パッケージダイシング後に半導体デバイスをピックアップする際、捺印加工部に該粘着テープの粘着剤が付着し、半導体デバイスの歩留まりが低下することがあった。
そこで粘着剤層にエネルギー線硬化型の粘着剤を用い、かつ該粘着剤層のエネルギー線硬化前の貯蔵弾性率が特定の値以上である半導体パッケージダイシング用粘着テープが提案されている（例えば特許文献１参照）。しかし特許文献１記載の粘着テープでは、粘着剤の付着低減については十分とはいえない。
【０００５】
一方、ダイシング工程においては、回転刃であるダイシングブレード（以下ブレード）が、半導体デバイスウエハダイシング用粘着テープ、または半導体デバイスパッケージダイシング用粘着テープの基材樹脂フィルムの一部まで切り込まれる。このため、半導体デバイスウエハ、または半導体デバイスパッケージ切削屑の他に、該粘着テープの基材樹脂フィルムが切削時に溶融・延伸された糸状のヒゲ状切削屑が発生し、この切削屑が半導体デバイス表面の凹凸に残留することが多い。特に、一括封止されたパッケージをダイシングする際にはダイシングブレード刃厚が０．１〜０．５ｍｍ程度の厚いものを用いるため、ダイシングブレード刃厚が０．０２〜０．１ｍｍ程度の薄いものを用いる半導体デバイスウエハをダイシングする場合と比較して、特にヒゲ状切削屑が発生しやすい。
また近年、半導体デバイスパッケージを小型化する要求が大きくなっている。このため、ダイシング切削予定ラインを狭くし、ダイシングブレードを薄くする必要がある。この場合、ダイシング工程でのダイシングブレード切削負荷が過剰になることによるブレード破損を防止するため、ダイシングブレードは硬くされている。このため、ダイシングブレードの自己磨耗による自己発刃機能が低下し、ヒゲ状切削屑が増加する傾向にある。一般に、ダイシングブレードは自己磨耗により自己発刃機能を活性化させて切削性能を出すため、逆に自己磨耗を活発にしすぎるとブレードの寿命が短くなる。このため切削性を低下させて耐磨耗性を上げたブレードも上市されている。この場合、ヒゲ状切削屑がさらに発生しやすくなっている。
【０００６】
特許文献２には粘着剤面側の基材フィルム樹脂として、エチレン、（メタ）アクリル酸及び（メタ）アクリル酸アルキルエステルを重合体の構成成分とする３元共重合体を金属イオンで架橋したアイオノマー樹脂を用いた半導体ウエハダイシング用粘着テープが提案されている。特許文献２記載の粘着テープでは、アイオノマー化によってカルボキシル基が金属架橋に消費されることにより、基材樹脂フィルムと粘着剤層との密着性が低下して半導体デバイスレーザーマーク部に粘着剤が付着し、半導体デバイスパッケージダイシングに使用するには十分とはいえない。
【先行技術文献】
【特許文献】
【０００７】
【特許文献１】特開２００５−２７７２９７号公報
【特許文献２】特許第３８４５１２９号公報
【発明の概要】
【発明が解決しようとする課題】
【０００８】
本発明は、ダイシング工程におけるヒゲ状切削屑の付着が低減され、半導体デバイスレーザーマークを中心とした部分に粘着剤付着が低減された半導体デバイスパッケージダイシング用粘着テープ及びそれを用いた半導体デバイスパッケージチップの製造方法を提供することを課題とする。
【課題を解決するための手段】
【０００９】
本発明者らは、半導体デバイスダイシング用粘着テープの粘着剤層に接する基材樹脂フィルムの重量平均分子量とメルトフローレートが特定の範囲内のエチレン−酢酸ビニル共重合体をベース樹脂成分として用いることにより、半導体デバイスレーザーマークを中心とした部分に粘着剤付着を著しく低減できることを見出した。
さらに、本発明者らは、粘着剤層に接する基材樹脂フィルムの重量平均分子量とメルトフローレートを特定の範囲内のエチレン−酢酸ビニル共重合体をベース樹脂成分とすることにより、粘着剤付着の低減だけでなく、ダイシング工程でのブレードと被切削体との切削抵抗熱による溶融物の発生を少なくでき、溶融したヒゲ状切削屑が発生してもその切削屑が切れやすく、半導体デバイスチップにヒゲ状切削屑が付着しにくくなることを見出した。
本発明はこの知見に基づきなされたものである。
【００１０】
すなわち本発明は、以下の半導体デバイスダイシング用粘着テープ及びそれを用いた半導体デバイスチップの製造方法を提供するものである。
＜１＞基材樹脂フィルム上に粘着剤層が形成された半導体デバイスダイシング用粘着テープであって、該粘着剤層に接する基材樹脂フィルムを構成する樹脂組成物は、メルトフローレートが１〜２０かつ重量平均分子量が１５万〜６０万のエチレン−酢酸ビニル共重合体をベース樹脂成分とすることを特徴とする半導体デバイスダイシング用粘着テープ。
＜２＞前記エチレン−酢酸ビニル共重合体の酢酸ビニル含量が５〜５０％であることを特徴とする＜１＞記載の半導体デバイスダイシング用粘着テープ。
＜３＞前記基材樹脂フィルムが少なくとも３層以上の樹脂フィルムからなり、該樹脂フィルムの最外層と粘着剤層に接する樹脂フィルムに挟まれた層の曲げ弾性率が、粘着剤層に接する基材樹脂フィルム層の曲げ弾性率より大きいことを特徴とする＜１＞又は＜２＞記載の半導体デバイスダイシング用粘着テープ。
＜４＞前記樹脂フィルムの最外層と粘着剤層に接する樹脂フィルムに挟まれた層を構成する樹脂組成物が、ポリプロピレン、高密度ポリエチレン、低密度ポリエチレン、及びオレフィン系熱可塑性エラストマーからなる群から選ばれた少なくとも１種を含有することを特徴とする＜３＞記載の半導体デバイスダイシング用粘着テープ。
＜５＞前記粘着剤層を構成する粘着剤が放射線硬化性であることを特徴とする＜１＞〜＜４＞のいずれか１項記載の半導体デバイスダイシング用粘着テープ。
＜６＞  基材樹脂フィルム上に粘着剤層が形成された半導体デバイスダイシング用粘着テープであって、該粘着剤層に接する基材樹脂フィルムを構成する樹脂組成物は、メルトフローレートが１〜２０でかつ重量平均分子量が１５万〜６０万のエチレン−酢酸ビニル共重合体をベース樹脂成分とする半導体デバイスダイシング用粘着テープを、半導体デバイスウエハまたは半導体デバイス一括モールド封止パッケージモールド樹脂面に貼合してダイシングを行う工程を含む方法により半導体デバイスチップを作製することを特徴とする半導体デバイスチップの製造方法。
【発明の効果】
【００１１】
本発明の半導体デバイスダイシング用粘着テープを用いることにより、ダイシング工程におけるヒゲ状切削屑の付着を低減することができ、半導体デバイスチップへの粘着剤付着を低減でき、製品の外観歩留まりを大幅に向上させることができる。
また本発明の半導体デバイスダイシング用粘着テープを、樹脂組成物で一括封止された半導体デバイスウェハまたは半導体デバイス一括モールド封止パッケージモールド樹脂面に貼合してダイシングを行う工程を含む方法により半導体デバイスチップを作製する方法により、ヒゲ状切削屑の付着を低減することができ、半導体デバイスチップへの粘着剤付着を低減することができる。
【図面の簡単な説明】
【００１２】
【図１】本発明の半導体デバイスダイシング用粘着テープの一実施形態を模式的に示す断面図である。
【図２】本発明の半導体デバイスダイシング用粘着テープの他の一実施形態を模式的に示す断面図である。
【図３】本発明の半導体デバイスダイシング用粘着テープのさらに他の一実施形態を模式的に示す断面図である。
【発明を実施するための形態】
【００１３】
本発明を、図面を参照しながら説明する。図１には、本発明の半導体デバイスダイシング用粘着テープの好ましい一実施態様が模式的に示されている。半導体デバイスダイシング用粘着テープ１００には、基材樹脂フィルム１０と、基材樹脂フィルム１０上に粘着剤層２０が形成されている。
また図２には、本発明の半導体デバイスダイシング用粘着テープ好ましい他の一実施形態が模式的に示されている。半導体デバイスダイシング用粘着テープ１００では、基材樹脂フィルム１０が最外層の樹脂フィルム層１と粘着剤層に接する樹脂フィルム層２とからなり、基材樹脂フィルム１０上に粘着剤層２０が形成されている。
さらに図３には、本発明の半導体デバイスダイシング用粘着テープ好ましい他の一実施形態が模式的に示されている。半導体デバイスダイシング用粘着テープ１００では、基材樹脂フィルム１０が最外層の樹脂フィルム層１、最外層の樹脂フィルムと粘着剤層に接する樹脂フィルムに挟まれた樹脂フィルム層２及び粘着剤層に接する樹脂フィルム層３とからなり、基材樹脂フィルム１０上に粘着剤層２０が形成されている。
【００１４】
１．基材樹脂フィルム
本発明の半導体デバイスダイシング用粘着テープの粘着剤層に接する基材樹脂フィルムを構成する樹脂組成物は、メルトフローレートが１〜２０で、重量平均分子量が１５万〜６０万のエチレン−酢酸ビニル共重合体をベース樹脂成分とする。本発明においては、メルトフローレート（以下、ＭＦＲともいう）は、ＪＩＳ  Ｋ  ７２１０で規定された、１９０℃、２．１６ｋｇ荷重条件による値をいうものとする。また本発明における粘着剤層に接する基材樹脂フィルムを構成する樹脂組成物の重量平均分子量は、以下の方法によって求めた値をいうものとする。
（使用装置）
測定装置：ゲルパーミエイションクロマトグラフ（Ｗａｔｅｒｓ社製１５０−Ｃ型）
解析装置：システムコントローラ（東ソー（株）製ＳＣ−８０１０型）
検出器：示差屈折計
（測定条件）
カラム：ＴＳＫｇｅｌ  ＧＭＨ６−ＨＴ×１＋ＴＳＫｇｅｌ  ＧＭＨ６−ＨＴＬ×１（７．８ｍｍＩＤ×６０ｍｍＬ、東ソー（株）製）
移動相：ｏ−ジクロロベンゼン（以下ＯＤＣＢと略する）
移動相安定剤：２，６−ジ−ｔｅｒｔ−ブチル−ｐ−クレゾール（５ｇ／２０ｋｇ−ＯＤＣＢ）
カラム温度：１４０℃
流速：１．０ｍｌ／ｍｉｎ
注入量：５００μｌ
測定試料濃度：３０ｍｇ／２０ｍｌ−ＯＤＣＢ
標準試料濃度：１５ｍｇ／２０ｍｌ−ＯＤＣＢ
分子量校正：単分散ポリスチレン１６種（東ソー（株）製）
粘着剤層に接する基材樹脂フィルムを構成する樹脂組成物のメルトフローレートと重量平均分子量が上記の範囲内のエチレン−酢酸ビニル共重合体をベース樹脂成分として用いることにより、粘着剤の付着を著しく低減することができ、ヒゲ状切削屑を低減するとともに、切削屑が発生したとしても、その切削屑を切れやすくすることができる。
【００１５】
基材樹脂フィルムは、上記のメルトフローレートと重量平均分子量が上記の範囲内のエチレン−酢酸ビニル共重合体をベース樹脂成分として用い、ダイシング工程でのブレードによる一括モールド封止パッケージの切断に対する耐熱性に優れているものであれば特に制限なく、他の樹脂やゴムなどシート状に成形できるものを併用してもよい。例えば、ポリプロピレン、低密度ポリエチレン（ＬＤＰＥ）、直鎖低密度ポリエチレン（ＬＬＤＰＥ）、エチレン・プロピレン共重合体、プロピレン共重合体、エチレン−プロピレン−ジエン共重合体加硫物、ポリブテン、ポリブタジエン、ポリメチルペンテン、エチレン−（メタ）アクリル酸共重合体、エチレン−（メタ）アクリル酸メチル共重合体、エチレン−（メタ）アクリル酸エチル共重合体、エチレン−（メタ）アクリル酸ブチル共重合体、ポリ塩化ビニル、塩化ビニル−酢酸ビニル共重合体、エチレン−塩化ビニル−酢酸ビニル共重合体、ポリウレタン、ポリアミド、アイオノマー、ニトリルゴム、ブチルゴム、スチレンイソプレンゴム、スチレンブタジエンゴム、天然ゴムおよびその水添加物または変性物等などを、上記のエチレン−酢酸ビニル共重合体と併用した樹脂組成物を使用することができる。
しかしレーザーマーク部への粘着剤付着については、従来の半導体ウエハダイシング用粘着テープとは比較できないほど高レベルのものが必要とされることから、上記のエチレン−酢酸ビニル共重合体は、樹脂組成物中、好ましくは５０〜１００質量％、さらに好ましくは、メルトフローレートと重量平均分子量が上記の範囲内のエチレン−酢酸ビニル共重合体のみを用いることが好ましい。
【００１６】
粘着剤層に接する基材樹脂フィルムを構成する樹脂組成物としては、基材樹脂フィルムと粘着剤の密着性を高め、半導体デバイスチップ上に形成されたレーザーマーク部への粘着剤の剥離を低減するために、エチレン−酢酸ビニル共重合体をベース樹脂成分とした樹脂組成物を用いる。
粘着剤層に接する基材樹脂フィルムを構成する樹脂組成物のベース樹脂成分として、エチレン−（メタ）アクリル酸アルキルエステル共重合体を用いた場合には、前記樹脂組成物のメルトフローレートが１〜２０、かつ重量平均分子量が１５万〜６０万のものを用いたとしても、粘着剤層との密着力が十分ではなく、レーザーマーク部への粘着剤付着の問題が生じるため、従来の半導体ウエハダイシング用粘着テープに使用することができても、本発明の半導体デバイスダイシング用粘着テープに使用することができない。レーザーマーク部への粘着剤付着については、従来の半導体ウエハダイシング用粘着テープとは比較できないほど高い剥離性が要求されるからである。
これに対して、粘着剤層に接する基材樹脂フィルムを構成する樹脂組成物のベース樹脂成分として、エチレン−酢酸ビニル共重合体を用いることにより、粘着層との密着性が一層向上され、レーザーマーク部への粘着剤付着がない優れた半導体デバイスダイシング用粘着テープを提供することができる。さらにエチレン−酢酸ビニル共重合体は様々な品種のものが容易に入手でき、粘着剤との密着性が優れるため、半導体デバイスダイシング用粘着テープに好適に使用することができる。
後述の図３に示すように、基材樹脂フィルム１０が少なくとも３層以上の樹脂フィルムからなり、樹脂フィルム層２を構成する樹脂組成物が、ポリプロピレン、高密度ポリエチレン、低密度ポリエチレンなどを含有する場合は、粘着剤層に接する層３として上記のエチレン−酢酸ビニル共重合体を用いた場合には、特に粘着剤層との密着性に優れ、レーザーマーク部への粘着剤の付着を著しく低減することができる。
【００１７】
粘着剤層に接する基材樹脂フィルムを構成する樹脂組成物として、エチレン−酢酸ビニル共重合体を用いる場合には、酢酸ビニル含量が５〜５０％のものを使用することが好ましい。酢酸ビニル含量がこの範囲内のエチレン−酢酸ビニル共重合体を用いることにより、粘着剤層との密着性を特に上げることができ、半導体デバイスパッケージチップ上に形成されたレーザーマーク部への粘着剤の剥離を特に低減することができる。なお基材樹脂フィルムを構成する樹脂組成物がエチレン−酢酸ビニル共重合体の場合の酢酸ビニル含量は、ＪＩＳ  Ｋ  ６７３０によって求めることができる。
【００１８】
基材樹脂フィルムは図１に示されるように単層でもよく、図２、３に示されるように複層（２層以上）でもよい。図１に示されるように基材樹脂フィルムが単層で構成されている場合は、基材樹脂フィルム１０を上記のメルトフローレートと重量平均分子量を有するエチレン−酢酸ビニル共重合体をベース樹脂成分として用いるものとする。
図２に示されるように基材樹脂フィルムが複層で構成されている場合は、基材樹脂フィルム１０のうち、少なくとも樹脂フィルム層２を上記のメルトフローレートと重量平均分子量を有するエチレン−酢酸ビニル共重合体をベース樹脂成分として用いるものとする。また本発明の半導体デバイスダイシング用粘着テープは、図３に示されるように、最外層の樹脂フィルム層１、最外層の樹脂フィルムと粘着剤層に接する樹脂フィルムに挟まれた樹脂フィルム層２及び粘着剤層に接する樹脂フィルム層３が積層された基材樹脂フィルム１０上に粘着剤層２０が形成されたものでもよい。さらに基材樹脂フィルムは４層以上のフィルムが積層されたものでもよい。基材樹脂フィルムが２層以上からなる場合、粘着剤層に接する樹脂フィルムを上記のメルトフローレートと重量平均分子量を有するエチレン−酢酸ビニル共重合体をベース樹脂成分として用いることが必要である。この場合、さらに粘着剤層に接する層以外のフィルムも上記のメルトフローレートと重量平均分子量を有するものを使用してもよい。基材樹脂フィルムが２層以上からなる場合は、基材樹脂フィルム間の層間密着が良好なものを組み合わせることが好ましい。
【００１９】
図３に示すように、基材樹脂フィルム１０が少なくとも３層以上の樹脂フィルムからなる場合は、樹脂フィルムの最外層１と粘着剤層に接する樹脂フィルム３に挟まれた層２の曲げ弾性率が、粘着剤層に接する樹脂フィルム層３の曲げ弾性率より大きいことが好ましい。これによりテープ背面からに回転丸刃が入り込み易くなり、半導体デバイスに半導体デバイスダイシングテープを貼合するときに、ロール状のテープのカッティング性を向上させることができる。この中でも樹脂フィルム層２を構成する樹脂組成物が、ポリプロピレン、高密度ポリエチレン、低密度ポリエチレン、及びオレフィン系熱可塑性エラストマーからなる群から選ばれた少なくとも１種を含有することが好ましい。これにより、ダイシング中の切削熱に耐えることができ、また粘着剤層として放射線硬化性の樹脂組成物を使用した場合の、放射線、例えば紫外線を照射して粘着剤層を硬化させる工程における発熱に耐えうるテープとすることができる。
【００２０】
粘着剤層に接する基材樹脂フィルムを構成する層には密着性をさらに向上させるために、コロナ処理を施したり、プライマー等の処理を施してもよい。
ダイシング加工時に使用されるブレード外周部断面はＲ形状を持っていることから、半導体デバイスの側面であるダイシングブレード切削面を平滑にするためには、ブレード刃厚の厚いものを用いるときほどダイシングテープに深く切り込む必要がある。このため、ブレード刃厚の厚いものを用いるときほど基材樹脂フィルムを厚くする必要がある。そこで、基材樹脂フィルムの厚さは、ダイシングに用いるブレード厚さの最低３０％以上の厚さとすることが好ましい。一方、基材樹脂フィルムが厚くなりすぎると、半導体デバイスパッケージダイシング用粘着テープの剛性が上がり、作業性が悪化することがある。
モールド樹脂一括封止パッケージダイシング用のブレードとしては刃厚５０〜４００μｍ程度のブレードが使用されるので、本発明の半導体デバイスパッケージダイシング用粘着テープの基材樹脂フィルムの厚さは、好ましくは３０〜３００μｍ、さらに好ましくは５０〜２５０μｍである。
【００２１】
粘着剤層には、種々の粘着剤を使用することができる。粘着剤としては、何ら限定されるものではない。例えば、ベース樹脂として、ゴム系、アクリル系、シリコーン系、ポリビニルエーテル系等の材料を用いたものが粘着剤として用いられる。
【００２２】
これらのベース樹脂に凝集力を付加するために架橋剤を配合することができる。架橋剤としては、ベース樹脂に対応して、例えばイソシアネート系架橋剤、エポキシ系架橋剤、金属キレート系架橋剤、アジリジン系架橋剤、アミン樹脂などが挙げられる。さらに粘着剤には、本発明の目的が損なわれない範囲で、所望により、各種添加成分を含有させることができる。
【００２３】
粘着剤として、放射線硬化型や加熱発泡型の粘着剤を用いることができる。放射線硬化型の粘着剤としては、紫外線、電子線等で硬化し、剥離時には剥離しやすくなる粘着剤を使用することができ、加熱発泡型の粘着剤とは、加熱により発泡剤や膨張剤により剥離しやすくなる粘着剤を使用することができる。放射線硬化型粘着剤としては、たとえば、特開平７−１３５１８９号公報等に記載のものが好ましく使用されるがこれらに限定されることはない。本発明においては、紫外線硬化型粘着剤を用いることが好ましい。その場合には、放射線により硬化し三次元網状化する性質を有すればよく、ベース樹脂成分として、主鎖の有する官能基に対して、放射線硬化性炭素−炭素二重結合含有基及び官能基を併せ持つ単量体の官能基部を結合した重合体（ａ）を主成分とするものを使用することができる。本発明において、重合体（ａ）を主成分とするとは、ベース樹脂中の含有割合が５０〜１００質量％のものをいう。また本発明においては、（メタ）アクリル系単量体は、アクリル系単量体とメタクリル系単量体の両者を含むものとする。
前記重合体（ａ）はどのようにして製造されたものでもよい。例えば、官能基を有するアクリル系共重合体及び／又はメタクリル系共重合体を（ａ１）とし、放射線硬化性炭素−炭素二重結合を有するとともに（ａ１）の官能基と反応し得る官能基を有する化合物を（ａ２）とし、これらを反応させて、重合体（ａ）とすることができる。
前記の官能基を有するアクリル系共重合体及び／又はメタクリル系共重合体（ａ１）は、例えば、炭素−炭素二重結合を有するアクリル酸アルキルエステル及び／又はメタクリル酸アルキルエステルなどの単量体（ａ１−１）と、官能基および炭素−炭素二重結合を有する単量体（ａ１−２）とを共重合させて得ることができる。
【００２４】
単量体（ａ１−１）としては、例えば、アルキルエステルのアルキル基の炭素数が６〜１２の（メタ）アクリル酸アルキルエステル（例えば、ヘキシルアクリレート、ｎ−オクチルアクリレート、イソオクチルアクリレート、２−エチルヘキシルアクリレート、ドデシルアクリレート、デシルアクリレート）を挙げることができる。また、単量体（ａ１−１）としては、例えば、アルキルエステルのアルキル基の炭素数が５以下の（メタ）アクリル酸アルキルエステル（例えば、ペンチルアクリレート、ｎ−ブチルアクリレート、イソブチルアクリレート、エチルアクリレート、メチルアクリレート、またはこれらと同様のメタクリレートなど）を挙げることができる。
【００２５】
単量体（ａ１−１）として、アルキルエステルを適宜選択することにより、所望のガラス転移点を有する重合体（ａ）を得ることができる。
また、ガラス転移点の他、他の成分との相溶性や各種性能を上げる目的で酢酸ビニル、スチレン、アクリロニトリルなどの炭素−炭素二重結合をもつ低分子化合物を（ａ１−１）に加えて重合体（ａ）を得ることができる。これらの低分子化合物の配合量は、単量体（ａ１−１）の５質量％以下とすることが好ましい。
【００２６】
単量体（ａ１−２）が有する官能基としては、カルボキシル基、水酸基、アミノ基、環状酸無水基、エポキシ基、イソシアネート基などを挙げることができる。単量体（ａ１−−２）の具体例としては、例えば、アクリル酸、メタクリル酸、けい皮酸、イタコン酸、フマル酸、フタル酸、２−ヒドロキシアルキルアクリレート類、２−ヒドロキシアルキルメタクリレート類、４−ヒドロキシアルキルアクリレート類、４−ヒドロキシアルキルメタクリレート類、グリコールモノアクリレート類、グリコールモノメタクリレート類、Ｎ−メチロールアクリルアミド、Ｎ−メチロールメタクリルアミド、アリルアルコール、Ｎ−アルキルアミノエチルアクリレート類、Ｎ−アルキルアミノエチルメタクリレート類、アクリルアミド類、メタクリルアミド類、無水マレイン酸、無水イタコン酸、無水フマル酸、無水フタル酸、グリシジルアクリレート、グリシジルメタクリレート、アリルグリシジルエーテル、ポリイソシアネート化合物のイソシアネート基の一部を水酸基またはカルボキシル基および放射線硬化性炭素−炭素二重結合を有する単量体でウレタン化したものなどを列挙することができる。
【００２７】
前記（ａ２）の官能基がカルボキシル基や環状酸無水基の場合は、（ａ１）の有する官能基としては、例えば、水酸基、エポキシ基、イソシアネート基などを挙げることができる。また（ａ２）の官能基が水酸基の場合は、（ａ１）の有する官能基としては、例えば、環状酸無水基、イソシアネート基などを挙げることができる。（ａ２）の官能基がアミノ基の場合は、（ａ１）の有する官能基としては、エポキシ基、イソシアネート基などを挙げることができる。（ａ２）の官能基がエポキシ基である場合には、（ａ１）の有する官能基としては、例えば、カルボキシル基、環状酸無水基、アミノ基などを挙げることができる。
具体例としては、単量体（ａ１−２）の具体例で列挙したものと同様のものを列挙することができる。
【００２８】
（ａ１）と（ａ２）の反応において、未反応の官能基を残すことにより、酸価または水酸基価などを好ましくは、後述の通りの範囲に適宜設定することができる。
主鎖に対して放射線硬化性炭素−炭素二重結合含有基を１つ以上有する（メタ）アクリル系単量体を構成単位として含む重合体（ａ）は、各種の溶剤中で溶液重合することにより得ることができる。溶液重合で行う場合の有機溶剤としては、ケトン系、エステル系、アルコール系、芳香族系のものを使用することができる。一般にアクリル系重合体の良溶媒で、沸点６０〜１２０℃の溶剤を使用することが好ましい。例えば、トルエン、酢酸エチル、イソプロピルアルコール、ベンゼン、メチルセロソルブ、エチルセロソルブ、アセトン、メチルエチルケトンなどを使用することができる。重合開始剤としては、α，α’−アゾビスイソブチルニトリルなどのアゾビス系、ベンゾイルペルオキシドなどの有機過酸化物系などのラジカル発生剤を用いることができる。この際、必要に応じて触媒、重合禁止剤を併用することができ、重合温度および重合時間を調節することにより、所望の分子量の重合体（ａ）を得ることができる。また、分子量を調節することに関しては、メルカプタン、四塩化炭素系の溶剤を用いることが好ましい。なお、重合体（ａ）の合成は、溶液重合に限定されるものではなく、塊状重合、懸濁重合など別の方法でもさしつかえない。
【００２９】
本発明において、主鎖の繰り返し単位に対して放射線硬化性炭素−炭素二重結合含有基を１つ以上有する（メタ）アクリル系単量体部を有する残基を結合した重合体（ａ）の重量平均分子量は、１０万〜１００万程度が好ましい。重量平均分子量が小さすぎると、凝集力が小さくなって、ウエハをダイシングする時に、素子のずれが生じやすくなり、画像認識が困難となることがある。この素子のずれを、極力防止するためには、分子量が、２０万以上である方が好ましい。重量平均分子量が大きすぎると、合成時にゲル化する可能性がある。
【００３０】
前記重合体（ａ）の水酸基価が５〜１００の場合は、放射線照射後の粘着力を減少することによりピックアップミスの危険性をさらに低減することができるので好ましい。また、重合体（ａ）の酸価は０．５〜３０となることが好ましい。ここで水酸基価はＪＩＳ  Ｋ  ００７０に記載のピリジンー塩化アセチル法により測定された値をいい、酸価はＪＩＳ  Ｋ  ００７０に記載の中和滴定法により測定された値をいうものとする。重合体（ａ）の水酸基価を適切な範囲内とすることにより、放射線照射後の粘着剤層の流動性を適切な範囲内とすることができ、放射線照射後の粘着力を十分に低下させることができる。重合体（ａ）の酸価を適切な範囲内とすることにより、放射線照射後の粘着剤層の流動性を適切な範囲内とすることができ、テープ復元性を満足させることができる。
本発明の粘着剤層を構成する放射線硬化性樹脂組成物に使用されるベース樹脂成分には、本発明の趣旨を損なわない範囲内で、従来のものを配合してもよい。例えば、天然ゴム、各種の合成ゴムなどのゴム系ポリマー、あるいはポリ（メタ）アクリル酸アルキルエステル、（メタ）アクリル酸アルキルエステル、（メタ）アクリル酸アルキルエステルとこれと共重合可能な他の不飽和単量体との共重合物などのアクリル系共重合体を使用することができる。
【００３１】
その他、通常のゴム系あるいはアクリル系の感圧性ベース樹脂に対して、分子内に光重合性炭素−炭素二重結合を少なくとも２個有する化合物を配合することにより、粘着剤層を構成する樹脂組成物を放射線硬化性とすることができる。本発明における分子内に光重合性炭素−炭素二重結合を少なくとも２個有する化合物は、放射線の照射により硬化して三次元網状化するものであれば特に制限なく使用することができる。該化合物の分子量としては、重量平均分子量が１０，０００以下のものが好ましい。放射線の照射による粘着剤層の三次元網状化が効率よくなされるように、分子量が５，０００以下でかつ分子内の放射線重合性の炭素−炭素二重結合の数が２〜６個であるものが好ましい。
放射線重合性化合物としては、たとえば、トリメチロールプロパントリアクリレート、テトラメチロールメタンテトラアクリレート、ペンタエリスリトールトリアクリレート、ペンタエリスリトールテトラアクリレート、ジペンタエリスリトールモノヒドロキシペンタアクリレート、ジペンタエリスリトールヘキサアクリレート、１，４−ブチレングリコールジアクリレート、１，６−ヘキサンジオールジアクリレート、ポリエチレングリコールジアクリレート、オルガノポリシロキサン組成物、市販のオリゴエステルアクリレート、ウレタンアクリレートなどが挙げられる。
【００３２】
分子内に光重合性炭素−炭素二重結合を少なくとも２個有する低分子量化合物は、１種を単独で用いても、２種以上を併用してもよい。配合量は、ベース樹脂１００質量部に対し、１〜３００質量部である。好ましくは、ベース樹脂１００質量部に対し、３０〜２００質量部、さらに好ましくは、５０〜１５０質量部である。この量が少なすぎると、粘着剤層の放射線の照射による三次元網状化が不十分となり、半導体デバイスパッケージダイシング用粘着テープを半導体デバイスパッケージから剥離しにくくなり、該パッケージを汚染するおそれがある。この量が多すぎると、放射線による重合反応が過度に進み、放射線の照射による硬化収縮が発生する。その結果、粘着剤層が被着体の表面に追従して食い込み、ダイシング後の半導体チップをピックアップする際に、ピックアップしにくくなる。また、放射線重合性化合物の量が多すぎると、粘着剤層の形状を保持しにくくなり、厚み精度が悪くなるなどの問題がある。
【００３３】
粘着剤を構成する樹脂組成物に、イソシアネート系硬化剤を混合することにより、初期の接着力を任意の値に設定することができる。このような硬化剤としては、具体的には多価イソシアネート化合物、たとえば２，４−トリレンジイソシアネート、２，６−トリレンジイソシアネート、１，３−キシリレンジイソシアネート、１，４−キシレンジイソシアネート、ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、リジンイソシアネートなどが用いられる。
【００３４】
放射線硬化性の粘着剤の場合には、粘着剤中に光重合開始剤を混入することにより、放射線照射による重合硬化時間ならびに放射線照射量を少なくなることができる。
このような光重合開始剤としては、具体的には、ベンゾイン、ベンゾインメチルエーテル、ベンゾインエチルエーテル、ベンゾインイソプロピルエーテル、ベンジルジフェニルサルファイド、テトラメチルチウラムモノサルファイド、アゾビスイソブチロニトリル、ジベンジル、ジアセチル、β−クロールアンスラキノンなどが挙げられる。
【００３５】
粘着剤層の厚さは特に制限されないが、好ましくは４〜１００μｍ、特に好ましくは５〜４０μｍである。粘着剤層の厚さについては配合組成にもよるが、厚さが薄すぎると、半導体デバイスパッケージへの密着性不足や、ダイシング中のダイフライによる歩留まり低下、さらには飛散したダイがブレードに当たることによるブレード破損が起こる場合がある。粘着剤層の厚さが薄すぎると、ダイシング中ブレード回転により粘着剤層がかき上げられ、ピックアップ工程において半導体デバイスからの剥離不良が起こる場合がある。
【００３６】
本発明の半導体デバイスパッケージダイシング用粘着テープに、一括モールド封止パッケージのパッケージ面を貼合し、ダイシングを行うことにより、半導体チップを作製することができる。
【実施例】
【００３７】
以下、本発明を実施例に基づきさらに詳細に説明するが、本発明はこれら実施例に限定されるものではない。なお、実施例および比較例で用いた粘着剤組成、基材構成樹脂は以下のとおりである。
【００３８】
（粘着剤を構成する樹脂組成物Ａ）
ブチルアクリレート（７９質量％）、メタクリル酸（１質量％）、２−ヒドロキシエチルアクリレート（２０質量％）からなるアクリル系共重合体に、光重合性炭素−炭素二重結合および官能基を有する化合物として、２−メタクリロイルオキシエチルイソシアネート（昭和電工製カレンズＭＯＩ（商品名））を反応させて、主鎖の繰り返し単位に対して放射線硬化性炭素−炭素二重結合含有基を有するアクリル系単量体部を有する残基を結合した重合体を得た。重合体（ａ）の重量平均分子量は６００，０００であった。重量平均分子量は、テトラヒドロフランに溶解して得た１％溶液を、ゲルパーミエーションクロマトグラフィー（ウオータース社製、商品名：１５０−Ｃ  ＡＬＣ／ＧＰＣ）により測定した値をポリスチレン換算して算出したものである。また、Ｗｉｊｓ法により算出したヨウ素価は１．０であった。重合体（ａ）１００質量部に対して、ポリイソシアネートとして日本ポリウレンタン社製のコロネートＬ（商品名）を０．５質量部、光重合開始剤として日本チバガイギー社製のイルガキュアー１８４（商品名）を０．５質量部加えて混合し、放射線硬化性の粘着剤樹脂組成物Ａを調製した。
【００３９】
（粘着剤を構成する樹脂組成物Ｂ）
ブチルアクリレート（８９質量％）、メタクリル酸（１質量％）、２−ヒドロキシエチルアクリレート（１０質量％）からなるアクリル系共重合体１００質量部に対して、光重合性炭素−炭素二重結合を有する化合物としてペンタエリスリトールテトラアクリレート５０質量部、ポリイソシアネートとして日本ポリウレンタン社製のコロネートＬ（商品名）を０．５質量部、光重合開始剤として日本チバガイギー社製のイルガキュアー１８４（商品名）を０．５質量部加えて混合し、放射線硬化性の粘着剤樹脂組成物Ｂを調製した。
【００４０】
（基材樹脂フィルムを構成する樹脂組成物）
基材樹脂フィルムを構成する樹脂組成物として、以下のＡ１〜Ａ８、Ｂ１、Ｂ２、Ｃ１、Ｃ２、及びＤ１〜Ｄ４を用いた。
なお基材樹脂フィルムを構成する樹脂組成物のメルトフローレートは、ＪＩＳ  Ｋ  ７２１０で規定された、１９０℃、２．１６ｋｇ荷重条件で測定した。また基材樹脂フィルムを構成する樹脂組成物がエチレン−酢酸ビニル共重合体の場合の酢酸ビニル含量は、ＪＩＳ  Ｋ  ６７３０によって求めた。さらに重量平均分子量は、以下の方法によって求めた。
（使用装置）
測定装置：ゲルパーミエイションクロマトグラフ（Ｗａｔｅｒｓ社製１５０−Ｃ型）
解析装置：システムコントローラ（東ソー（株）製ＳＣ−８０１０型）
検出器：示差屈折計
（測定条件）
カラム：ＴＳＫｇｅｌ  ＧＭＨ６−ＨＴ×１＋ＴＳＫｇｅｌ  ＧＭＨ６−ＨＴＬ×１（７．８ｍｍＩＤ×６０ｍｍＬ、東ソー（株）製）
移動相：ｏ−ジクロロベンゼン（以下ＯＤＣＢと略する）
移動相安定剤：２，６−ジ−ｔｅｒｔ−ブチル−ｐ−クレゾール（５ｇ／２０ｋｇ−ＯＤＣＢ）
カラム温度：１４０℃
流速：１．０ｍｌ／ｍｉｎ
注入量：５００μｌ
測定試料濃度：３０ｍｇ／２０ｍｌ−ＯＤＣＢ
標準試料濃度：１５ｍｇ／２０ｍｌ−ＯＤＣＢ
分子量校正：単分散ポリスチレン１６種（東ソー（株）製）
【００４１】
（樹脂Ａ１）
酢酸ビニル含量が１９質量％のエチレン−酢酸ビニル共重合体（メルトフローレート２．５、重量平均分子量３７３，０００、曲げ弾性率３８ＭＰａ）Ａ１を用いた。
（樹脂Ａ２）
酢酸ビニル含量９質量％で、メルトフローレート１．７、重量平均分子量２５９，０００、曲げ弾性率７３ＭＰａのエチレン−酢酸ビニル共重合体Ａ２を用いた。
（樹脂Ａ３）
酢酸ビニル含量１０質量％で、メルトフローレート９、重量平均分子量１８９，０００、曲げ弾性率７２ＭＰａのエチレン−酢酸ビニル共重合体Ａ３を用いた。
（樹脂Ａ４）
酢酸ビニル含量２８質量％、メルトフローレート１５、重量平均分子量１４３，０００、曲げ弾性率１４ＭＰａのエチレン−酢酸ビニル共重合体Ａ４を用いた。
（樹脂Ａ５）
酢酸ビニル含量７質量％、メルトフローレート１．５、重量平均分子量５９５，０００、曲げ弾性率９１ＭＰａのエチレン−酢酸ビニル共重合体Ａ５を用いた。
（樹脂Ａ６）
酢酸ビニル含量１９質量％、メルトフローレート１．５、重量平均分子量１５８，０００、曲げ弾性率３９ＭＰａのエチレン−酢酸ビニル共重合体Ａ６を用いた。
（樹脂Ａ７）
酢酸ビニル含量３５質量％、メルトフローレート１５、重量平均分子量５７３，０００、曲げ弾性率１０ＭＰａのエチレン−酢酸ビニル共重合体Ａ７を用いた。
（樹脂Ａ８）
酢酸ビニル含量９質量％、メルトフローレート１６、重量平均分子量１８６，０００、曲げ弾性率７４ＭＰａのエチレン−酢酸ビニル共重合体Ａ８を用いた。
（樹脂Ｂ１）
酢酸ビニル含量１０質量％、メルトフローレート３、重量平均分子量１２０，０００、曲げ弾性率８０ＭＰａのエチレン−酢酸ビニル共重合体Ｂ１を用いた。
（樹脂Ｂ２）
酢酸ビニル含量１９質量％、メルトフローレート２．５、重量平均分子量８８，０００、曲げ弾性率４０ＭＰａのエチレン酢酸ビニル共重合体Ｂ２を用いた。
（樹脂Ｃ１）
三井・デュポンポリケミカル社製Ｚｎアイオノマー樹脂、商品名「ハイミラン１７０６」（曲げ弾性率３１０ＭＰａ）を用いた。
（樹脂Ｃ２）
樹脂Ｃ２として、三井・デュポンポリケミカル社製Ｚｎアイオノマー樹脂、商品名「ハイミランＡＭ７３１６」（曲げ弾性率３８ＭＰａ）を用いた。
（樹脂Ｄ１）
樹脂Ｄ１として、日本ポリプロ社製ポリプロピレン、商品名「ノバテックＰＰ  ＦＸ４Ｅ」（曲げ弾性率６５０ＭＰａ）を用いた。
（樹脂Ｄ２）
樹脂Ｄ２として、日本ポリエチレン社製高密度ポリエチレン、商品名「ノバテックＨＤ  ＨＦ５６０」（曲げ弾性率１，０５０ＭＰａ）を用いた。
（樹脂Ｄ３）
樹脂Ｄ３として、日本ポリエチレン社製低密度ポリエチレン、商品名「ノバテックＬＤ  ＬＦ６４０ＭＡ」（曲げ弾性率１６０ＭＰａ）を用いた。
（樹脂Ｄ４）
樹脂Ｄ４として、日本ポリプロ社製ポリプロピレン、商品名「ノバテックＰＰ  ＦＸ４Ｅ」を７０質量パーセントと、クラレ社製スチレンー水添イソプレンースチレンブロック共重合体、商品名「セプトン  ＫＦ−２１０４」を３０質量％、ドライブレンドし、溶融混練した樹脂組成物（曲げ弾性率２４０ＭＰａ）を用いた。
【００４２】
【表１】
2012119395.tif 000003
【００４３】
（実施例１〜１３、比較例１〜４）
表２の構成の通り、粘着剤層に接する層の基材樹脂フィルムの厚さ４５μｍ、基材樹脂フィルムの最外層の厚さ４５μｍ、これらの基材樹脂フィルム層に挟まれた層の厚さ６０μｍとなる様に、２軸混練機で約２００℃でフィルム押出成形し、厚さの合計が１５０μｍの実施例１〜１３及び比較例１〜４の各基材樹脂フィルムを製造した。
得られた各基材樹脂フィルムの粘着剤層に接する層に、上記の粘着剤を表２の組み合わせの通り、乾燥後の厚さが２０μｍになるように塗工して、粘着剤層を形成し、実施例１〜１３及び比較例１〜４のパッケージダイシング加工用粘着テープを製造した。
【００４４】
リングフレームに、実施例１〜１３および比較例１〜４のパッケージダイシング加工用粘着テープを貼合し、リングフレーム中央部に、巾５０ｍｍ、長さ１５０ｍｍ、厚さ５００μｍの一括封止型パッケージを固定した。その後、ダイシング装置（ＤＩＳＣＯ社製、ＤＡＤ−３４０（商品名））を使用して、チップサイズが６ｍｍ角となるようにダイシングブレード（三菱マテリアル社製レジンボンドブレードＳＤＣ２３０−Ｒ１００ＩＰ０５（商品名）、６０×０．３２×４０）によりパッケージダイシングをおこなった。ダイシング条件は、回転丸刃回転数：３００００ｒｐｍ、切削速度：１００ｍｍ／ｓ、切削水流量はブレードクーラー：２Ｌ／ｍｉｎ、シャワー：１Ｌ／ｍｉｎ、スプレー：１Ｌ／ｍｉｎとした。また、ダイシングブレードがパッケージダイシングテープに切り込む深さは１００μｍとなるように、ダイシングを行った。
【００４５】
以下の試験を行い、その性能を評価した。結果を表２に示した。
（ヒゲ状切削屑残存率）
実施例１〜１３および比較例１〜４において、パッケージダイシング後、１００チップを観察し、ヒゲ状切削屑の有無を観察した。１チップ当たり５０μｍ以上のヒゲ状切削屑が一つでも残存しているものをヒゲ状切削屑の残存率として表２に表示した。ヒゲ状切削屑の残存率が１０％以下のものを合格とし、１０％を越えるものを不合格とした。
【００４６】
（粘着剤付着率）
実施例１〜１３および比較例１〜４において、パッケージダイシング後、照度４ｍＷ／ｃｍ２のブラックライトにて積算照射量２００ｍＪ／ｃｍ２の紫外線を照射し、ピックアップを行った。ピックアップ条件は、キヤノンマシナリー社製ＣＡＰ−３００ＩＩを用い、先端径Ｒ：１５０μｍのピンで、突き上げスピード：５０ｍｍ／ｓｅｃ、ピン突き上げ高さ：１ｍｍとした。ピックアップを行った１００チップを観察し、レーザーマーク部の粘着剤の付着の様子を観察した。１チップあたり、レーザーマーク部において１０μｍ以上の粘着剤が一つでも付着しているものを粘着剤付着率とした。粘着剤付着率が１％以下のものを合格、１％を越えるものを不合格とした。
【００４７】
【表２】
2012119395.tif 000004
【００４８】
表２に示されているように、粘着剤層に接する層の重量平均分子量が小さい比較例１及び２では、粘着剤付着率は０％と合格レベルであったが、ヒゲ状切削屑が大きく、半導体デバイスダイシング用粘着テープとして使用できるものではなかった。また、比較例３、４では、ヒゲ状切削屑は合格レベルであったが、粘着剤付着率がきわめて大きい結果となった。比較例３、４では、基材樹脂フィルム層と粘着剤層の間での層間剥離が観察され、粘着剤層がデバイスに付着して、半導体デバイスダイシング用粘着テープとして使用できるものではなかった。
これに対して、実施例１〜１３の半導体デバイスパッケージダイシング用粘着テープは、ヒゲ状切削屑の残存率と粘着剤付着率がともに合格レベルで、優れた効果を奏するものであった。
【符号の説明】
【００４９】
１  最外層の樹脂フィルム層
２  最外層の樹脂フィルムと粘着剤層に接する樹脂フィルムに挟まれた樹脂フィルム層
３  粘着剤層に接する樹脂フィルム樹脂フィルム層
１０  基材樹脂フィルム
２０  粘着剤層
１００  半導体デバイスダイシング用粘着テープ
【図１】
2012119395.tif 000005
【図２】
2012119395.tif 000006
【図３】
2012119395.tif 000007